ШИХТА ДЛЯ ПРОИЗВОДСТВА ПОРИСТОГО ЗАПОЛНИТЕЛЯ
FURNACE CHARGE FOR POROUS FILLER PRODUCTION

Изобретение относится к производству пористых заполнителей для бетонов.
Известна шихта для производства пористого заполнителя, содержащая, мас. %: глина монтмориллонитовая 35,0-38,0; уголь 5,0-6,0; доломит 36,0-50,0 [1].
Задачей изобретения является снижение температуры обжига пористого заполнителя, полученного из шихты.
Технический результат достигается тем, что шихта для производства пористого заполнителя, содержащая глину монтмориллонитовую и уголь, дополнительно содержит отвальный гранулированный шлак медно-никелевого производства при следующем соотношении компонентов, мас. %: глина монтмориллонитовая 74,0-78,0; уголь 1,0-2,0; отвальный гранулированный шлак медно-никелевого производства 20,0-25,0.
В таблице приведены составы шихты для производства пористого заполнителя.
2
2
3
В составе шихты для производства пористого заполнителя используют: глины монтмориллонитовые, включающие Al-монтмориллонит и Fe-монтмориллонит (нонтронит); каменный или бурый уголь; отвальный гранулированный шлак медно-никелевого производства, включающий, мас. %: SiO 35-40; FeO 31-35; FeO 2,5-4,5; MgO 7-11; сумма цветных металлов: меди, никеля, кобальта 0,3-0,5 [2].
Компоненты сырьевой смеси дозируют в требуемых количествах, размалывают до порошкообразного состояния, смешивают. Полученную шихту увлажняют до 18-20% и формуют из нее гранулы размером 20-40 мм, которые сушат до влажности не более 6% и обжигают при температуре 950-960°C.
Источники информации
1. SU 1161500, С04В 31/00, 1985.
2. Касиков А.Г., Тюкавкина В.В., Гуревич Б.И., Майорова Е.А. Водостойкие магнезиальные вяжущие на основе продуктов переработки шлака цветной металлургии // Строительные материалы. - 2012. - №11. - С. 70-73.